(57)【要約】【課題】活性エネルギー線照射で硬化し、易接着層を有するポリエステルフィルム基板への高密着性および高透明性を損なうことなく、反射干渉色斑発生抑制に優れた表面高硬度と高屈曲性膜を実現する易接着層を有するポリエステルフィルム用ハードコート組成物、およびハードコート塗膜に関するものである。【解決手段】  本発明の易接着層を有するポリエステルフィルム用活性エネルギー線硬化型ハードコート組成物は、特定量のアルキレンオキシドが付加されてなるモノ、ジ、トリ、又はテトラ−ペンタエリスリトールからなる多官能（メタ）アクリレート化合物群から選ばれる一種以上を含む多官能（メタ）アクリレート化合物（Ａ）、並びに活性エネルギー線重合開始剤（Ｂ）を含有する。【選択図】なし【特許請求の範囲】
【請求項１】
下記（Ａ）成分および（Ｂ）成分からなることを特徴とする易接着層を有するポリエステルフィルム用活性エネルギー線硬化型ハードコート組成物。
（Ａ）成分：下記一般式（１）で表わされるアルキレンオキシドが付加されてなるモノ、ジ、トリ又はテトラーペンタエリスリトールからなる多官能（メタ）アクリレート化合物。
（Ｂ）成分：活性エネルギー線重合開始剤。
【化１】
2018109159.tif 000006
[式（１）中、Ｒ１はアルキレン基、Ｒ２は水素または（メタ）アクリロイル基から選ばれる一種であり、少なくとも各Ｒ２の三つ以上は（メタ）アクリロイル基からなり、且つａ、ｂ、ｃ、ｄ、ｅ、ｆは０〜９から選ばれる一種であり、同一であっても、異なっていてもよい。ｎは０、１，２、３から選ばれ、且つ（ａ＋ｂ＋ｃ＋ｄ＋ｅ＋ｆ）／（２ｎ＋４）が０．２〜２である。]
【請求項２】
アルキレン基が、エチレン基であることを特徴とする請求項１記載の易接着層を有するポリエステルフィルム用活性エネルギー線硬化型ハードコート組成物。
【請求項３】
活性エネルギー線重合開始剤がアルキルフェノン系光重合開始剤からなる群から選ばれる少なくとも一種であることを特徴とする請求項１〜２記載のいずれかの易接着層を有するポリエステルフィルム用活性エネルギー線硬化型ハードコート組成物。
【請求項４】
ハードコート組成物の固形分量が１５重量％〜６０重量％であることを特徴とする請求項１〜３記載のいずれかの易接着層を有するポリエステルフィルム用活性エネルギー線硬化型ハードコート組成物。
【請求項５】
（Ｂ）成分含有量が０．５重量％〜２０重量％であることを特徴とする請求項１〜４記載のいずれかの易接着層を有するポリエステルフィルム用活性エネルギー線硬化型ハードコート組成物。
【請求項６】
請求項１〜５のいずれかに記載の易接着層を有するポリエステルフィルム用活性エネルギー線硬化型ハードコート組成物が活性エネルギー線により硬化されてなるハードコート塗膜。
【請求項７】
易接着層を有するポリエステルフィルムが易接着層を有するポリエチレンテレフタレート又は易接着層を有するポリエチレンナフタレートであることを特徴とする請求項６記載のハードコート塗膜。
【請求項８】
活性エネルギー線が紫外線であることを特徴とする請求項７記載のハードコート塗膜。
【発明の詳細な説明】
【技術分野】
【０００１】
本発明は、活性エネルギー線照射で硬化し、易接着層を有するポリエステルフィルム基板への高密着性および高透明性を損なうことなく、反射干渉色斑発生抑制に優れた表面高硬度と高屈曲性膜を実現する易接着層を有するポリエステルフィルム用ハードコート組成物、およびハードコート塗膜に関するものである。
【背景技術】
【０００２】
従来、ハードコート材はプラスチック表面の摩耗や摩擦による擦り傷発生を防止する目的で用いられている。特に、液晶ディスプレイ（ＬＣＤ）、プラズマディスプレイ（ＰＤＰ）、エレクトロルミネッセンスディスプレイ（ＥＬ）などのフラットパネルディスプレイ、更にはタッチパネル等のディスプレイ分野において用いられる透明フィルム利用表示部材等、光学分野におけるプラスチック化の進展とともに、プラスチック表面保護を目的としたハードコート材の開発が強く望まれている。特に、高性能、高生産性を有することから透明フィルムとしては、ポリエステルフィルムが広く用いられてきた。そうした中、表面加工を容易にするために、易接着層を有するポリエステルフィルムが開発、生産されてきたが、かかる易接着層を有するポリエステルフィルムへの表面保護機能、高密着性及び高透明性を有し、且つディスプレイの視認性を損なうことのない光学特性を兼ね備えたハードコート材が熱望されている。
【０００３】
本発明は、活性エネルギー線照射で硬化し、易接着層を有するポリエステルフィルム基板への高密着性および高透明性を損なうことなく、反射干渉色斑発生抑制に優れた表面高硬度と高屈曲性膜を実現する易接着層を有するポリエステルフィルム用ハードコート組成物、およびハードコート塗膜を提供する。
【０００４】
一般に、ポリエステルフィルム基板への直接ハードコートを設ける方法は、密着性確保が困難なため、種々の易接着層付与が行われてきた（特許文献１）。また、ポリエステルフィルム基板へのハードコートは反射干渉色斑が発生しやすく、外観不良、視認性不足などの問題があり、主に易接着層の改善による対策が取られてきた（特許文献２）。しかし、いずれの施策もハードコート組成物からの改良をおろそかにしてきたため、ハードコートの本来の目的である、表面硬度と屈曲性の両機能を満足させるものが得られていない。
【先行技術文献】
【特許文献】
【０００５】
【特許文献１】特開平１０−１６６５３１号公報
【特許文献２】国際公開ＷＯ２０１２／１２１０４２号パンフレット
【発明の概要】
【発明が解決しようとする課題】
【０００６】
本発明の目的は、活性エネルギー線照射で硬化し、易接着層を有するポリエステルフィルム基板への高密着性および高透明性を損なうことなく、反射干渉色斑発生抑制に優れた表面高硬度と高屈曲性膜を実現する易接着層を有するポリエステルフィルム用ハードコート組成物を提供し、それによって生産性に優れたハードコート塗膜を得ることにある。
【課題を解決するための手段】
【０００７】
本発明者らは、上記の目的を達成するべく検討を行った結果、本発明に到達した。即ち本発明は、下記（Ａ）成分および（Ｂ）成分からなることを特徴とする易接着層を有するポリエステルフィルム用活性エネルギー線硬化型ハードコート組成物および該組成物が活性エネルギー線により硬化されてなるハードコート塗膜に関するものである。
（Ａ）成分：下記一般式（１）で表わされるアルキレンオキシドが付加されてなるモノ、ジ、トリ又はテトラーペンタエリスリトールからなる多官能（メタ）アクリレート化合物。
（Ｂ）成分：活性エネルギー線重合開始剤。
【０００８】
【化１】
2018109159.tif 000002
[式（１）中、Ｒ１はアルキレン基、Ｒ２は水素または（メタ）アクリロイル基から選ばれる一種であり、少なくとも各Ｒ２の三つ以上は（メタ）アクリロイル基からなり、且つａ、ｂ、ｃ、ｄ、ｅ、ｆは０〜９から選ばれる一種であり、同一であっても、異なっていてもよい。ｎは０、１，２、３から選ばれ、且つ（ａ＋ｂ＋ｃ＋ｄ＋ｅ＋ｆ）／（２ｎ＋４）が０．２〜２である。]
【発明の効果】
【０００９】
本発明の易接着層を有するポリエステルフィルム用活性エネルギー線硬化型ハードコート組成物および該組成物が活性エネルギー線により硬化されてなるハードコート塗膜は、以下の効果を有する。
（１）本発明の組成物が易接着層を有するポリエステルフィルム上に塗布・硬化されてなるハードコート塗膜は、反射干渉色斑発生が抑えられており、良好な外観および良好な視認性を発現する。
（２）本発明の組成物が硬化されてなるハードコート塗膜は、優れた表面硬度を発現する。
（３）本発明の組成物が硬化されてなるハードコート塗膜は、伸びが大きく、高い屈曲性を発現する。
（４）本発明の組成物が易接着層を有するポリエステルフィルム上に塗布・硬化されてなるハードコート塗膜は、基材に対する高い密着性と高い透明性を発現する。
【発明を実施するための形態】
【００１０】
本発明の易接着層を有するポリエステルフィルム用活性エネルギー線硬化型ハードコート組成物は、下記一般式（１）で表わされるアルキレンオキシドが付加されてなるモノ、ジ、トリ、又はテトラーペンタエリスリトールからなる多官能（メタ）アクリレート化合物群から選ばれる一種以上を含む多官能（メタ）アクリレート化合物（Ａ）、並びに活性エネルギー線重合開始剤（Ｂ）を含有する。
【００１１】
【化１】
2018109159.tif 000003
[式（１）中、Ｒ１はアルキレン基、Ｒ２は水素または（メタ）アクリロイル基から選ばれる一種であり、少なくとも各Ｒ２の三つ以上は（メタ）アクリロイル基からなり、且つａ、ｂ、ｃ、ｄ、ｅ、ｆは０〜９から選ばれる一種であり、同一であっても、異なっていてもよい。ｎは０、１，２、３から選ばれ、且つ（ａ＋ｂ＋ｃ＋ｄ＋ｅ＋ｆ）／（２ｎ＋４）が０．２〜２である。]
【００１２】
上記（Ａ）成分であるアルキレンオキシドが付加された多官能（メタ）アクリレート化合物としては、各種ペンタエリスリトールのアルキレンオキシド付加体の水酸基にアクリル酸またはメタクリル酸を付加反応させたものが挙げられる。
【００１３】
ここで、アルキレンオキシド付加量は、各種ペンタエリスリトールに含まれる水酸基に付加される反応量として定義されるが、その付加量は（ａ＋ｂ＋ｃ＋ｄ＋ｅ＋ｆ）／（２ｎ＋４）で表わされ、反射干渉色斑発生抑制、および表面硬度の観点から、０．２〜２であることが必要である。０．２を下回ると反射干渉色斑発生が大きくなり、外観に問題が発生する。また、２を越えると表面硬度が劣るばかりでなく、耐水性にも乏しい塗膜となる。より反射干渉色斑発生を抑制するためには、０．３以上が望ましい。さらに、高い抑制効果を期待する場合は、０．４以上が望まれる。また、より高い表面硬度、および耐水性を得るためには、１．５以下が望ましく、さらには１．２以下が望ましい。
【００１４】
アルキレンオキシド付加量の制御は、１．０以下の場合には、各種ペンタエリスリトールに反応させるべき所定量のアルキレンオキシドを仕込む方法、さらには一定量のアルキレンオキシドを仕込み、全量を反応させたのち、アルキレンオキシドを付加させていないペンタエリスリトールを添加混合して、（Ａ）成分中のアルキレンオキシド付加量をコントロールする方法などが適用可能である。
【００１５】
本発明におけるアルキレンオキシドとしては、プロピレンオキシドやエチレンオキシドを用いることができるが、より高い反応性を有することから、エチレンオキシドが好ましく用いられる。
【００１６】
本発明（Ａ）成分に用いられる多官能（メタ）アクリレート化合物は、アルキレンオキシドが付加された各種ペンタエリスリトールに含まれる水酸基、および元々各種ペンタエリスリトールに含まれ、アルキレンオキシドが付加されずに残った水酸基とアクリル酸またはメタクリル酸との脱水縮合反応によって、得ることができる。
【００１７】
本発明（Ａ）成分に用いられるアルキレンオキシドが付加された多官能（メタ）アクリレート化合物の好ましい具体例としては、エチレンオキシド付加ペンタエリスリトールトリ（メタ）アクリレート、エチレンオキシド付加ペンタエリスリトールテトラ（メタ）アクリレート、エチレンオキシド付加ジ−ペンタエリスリトールテトラ（メタ）アクリレート、エチレンオキシド付加ジ−ペンタエリスリトールペンタ（メタ）アクリレート、エチレンオキシド付加ジ−ペンタエリスリトールヘキサ（メタ）アクリレート、プロピレンオキシド付加ペンタエリスリトールトリ（メタ）アクリレートなどが挙げられる。また、市販され、汎用的に使用可能な化合物としては、新中村化学工業株式会社製のＡＴＭ−３５Ｅ（エトキシ化ペンタエリスリトールテトラアクリレート）、Ａ−ＤＰＨ−６Ｅ（ジ−ペンタエリスリトールエトキシ化ヘキサアクリレート）などを挙げることができる。
【００１８】
一方、本発明（Ａ）成分に用いられるアルキレンオキシドが付加されていない多官能（メタ）アクリレート化合物の好ましい具体例としては、モノ−ペンタエリスリトール、ジ−ペンタエリスリトール、トリ又はテトラ−ペンタエリスリトールの多官能（メタ）アクリレートが挙げられ、公知の方法で調整可能であり、使用することが可能である。とくに、コスト面等からは、市販されている汎用的な化合物を使用することが好ましい。とくに、アクリレート化合物が汎用的であるが、かかる汎用的アクリレート化合物の具体例としては、ペンタエリスリトールトリアクリレート、ペンタエリスリトールテトラアクリレート、ジ−ペンタエリスリトールトリアクリレート、ジ−ペンタエリスリトールテトラアクリレート、ジ−ペンタエリスリトールペンタアクリレート、ジ−ペンタエリスリトールヘキサアクリレート、トリ−ペンタエリスリトールトリアクリレート、トリ−ペンタエリスリトールテトラアクリレート、トリ−ペンタエリスリトールペンタアクリレート、トリ−ペンタエリスリトールヘキサアクリレート、トリ−ペンタエリスリトールヘプタアクリレート、トリ−ペンタエリスリトールオクタアクリレート、テトラーペンタエリスリトールノナアクリレート、テトラーペンタエリスリトールデカアクリレートおよびその混合物等が挙げられる。
【００１９】
次に本発明の活性エネルギー線重合開始剤である（Ｂ）成分について述べる。（Ｂ）成分は活性エネルギー線照射時に、ハードコート組成物の重合を速やかに開始させるために必要とされるものである。
【００２０】
（Ｂ）成分としては、例えばアシルフォスフィンオキサイド系重合開始剤、オキシムエステル系重合開始剤、チタノセン系重合開始剤、アルキルフェノン系重合開始剤等が挙げられる。特に、アルキルフェノン系重合開始剤が高い反応効率を有すること、樹脂との相溶性に優れること、ハードコート塗膜の黄変が少ないことなどから、好ましく用いられる。中でも、１−ヒドロキシーシクロヘキシルーフェニルーケトンがコーティング特性にも優れることから、最も好ましい。（Ｂ）成分は１種を単独で用いてもよいし、２種以上を併用してもよい。
【００２１】
（Ｂ）成分の使用量は、樹脂成分によって実験的に定められるべきであるが、通常は樹脂成分当たり、０．０５重量％〜４０重量％が用いられる。好ましくは、０．１重量％〜３０重量％、更に好ましくは０．５〜２０重量％である。０．０５重量％未満の場合は、硬化が不十分となり、高い硬度のコーティング塗膜が得られない。また、４０重量部を越えると、コーティング塗膜に着色、白濁等の問題が発生する。
【００２２】
本発明のハードコート組成物には、本発明の効果を損なわない範囲で、（Ａ）成分と共重合性を有する（Ａ）成分以外の化合物を含有することができる。また、本発明のハードコート組成物は、通常は溶媒等に希釈した塗料として用いられるが、コーティング後は、溶媒乾燥したのち、活性エネルギー線を照射して（Ａ）成分との共重合により、硬化させるため、使用可能な（メタ）アクリレート化合物としては、沸点が比較的高く、揮発性の小さなものに限定される。
【００２３】
かかる共重合可能な化合物としては、各種単官能ビニル化合物、２官能化合物、３官能以上の多官能化合物がある。さらには、ポリマー化合物の側鎖に共重合可能な官能基をペンダントとして結合した化合物も挙げることができる。共重合可能な官能基としては、（メタ）アクリレート基、ビニル基、スチリル基が挙げられる。
【００２４】
単官能ビニル化合物としては（メタ）アクリルアミド化合物、（メタ）アクリレート化合物、ビニル化合物が挙げられる。
【００２５】
（メタ）アクリルアミド化合物としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド、Ｎ，Ｎ−ジエチル（メタ）アクリルアミド及び（メタ）アクリロイルモルフォリンが挙げられる。
【００２６】
（メタ）アクリレート化合物としては、ヘキシル（メタ）アクリレート、２−エチルヘキシル（メタ）アクリレート、ｔｅｒｔ−オクチル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、２−エチルへキシルカルビトール（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、オリゴエチレンオキサイドモノアルキルエーテル（メタ）アクリレート、ポリエチレンオキサイドモノアルキルエーテル（メタ）アクリレート、ポリプロピレンオキサイドモノアルキルエーテル（メタ）アクリレート、オリゴプロピレンオキサイドモノアルキルエーテル（メタ）アクリレート、２−メタクリロイロキシエチルコハク酸、ブトキシジエチレングリコール（メタ）アクリレート、トリフロロエチル（メタ）アクリレート、パーフロロオクチルエチル（メタ）アクリレート、エチレンオキサイド変性フェノール（メタ）アクリレート、エチレンオキサイド変性クレゾール（メタ）アクリレート、エチレンオキサイド変性ノニルフェノール（メタ）アクリレート、プロピレンオキサイド変性ノニルフェノール（メタ）アクリレート及びエチレンオキサイド変性−２−エチルヘキシル（メタ）アクリレート、γ−（メタ）アクリロキシプロピルトリアルコキシシランおよびその加水分解物、γ−（��タ）アクリロキシプロピルメチルジアルコキシシランおよびその加水分解物等が挙げられる。
【００２７】
ビニル化合物としては、ビニルチオフェン、ビニルフラン、ビニルピリジン、ビニルピロリドン、トリメチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、３−プロピルスチレン、４−プロピルスチレン、３−ブチルスチレン、４−ブチルスチレン、３−ヘキシルスチレン、４−ヘキシルスチレン、３−オクチルスチレン、４−オクチルスチレン、３−（２−エチルヘキシル）スチレン、４−（２−エチルヘキシル）スチレン、アリルスチレン、イソプロペニルスチレン、ブテニルスチレン、オクテニルスチレン、４−ｔ−ブトキシカルボニルスチレン、４−メトキシスチレン及び４−ｔ−ブトキシスチレン、スチリルトリアルコキシシランおよびその加水分解物、スチリルメチルジアルコキシシランおよびその加水分解物等が挙げられる。
【００２８】
２官能化合物としては、脂肪族系化合物と芳香族系化合物の2種類が挙げられる。
【００２９】
脂肪族系２官能化合物としては、１，４−ブタンジ（メタ）アクリレート、１，６−ヘキサンジ（メタ）アクリレート、ポリプロピレンジ（メタ）アクリレート、１，６−ヘキサンジオールジ（メタ）アクリレート、１，１０−デカンジオールジ（メタ）アクリレート、ネオペンチルジ（メタ）アクリレート、ネオペンチルグリコールジ（メタ）アクリレート、２，４−ジメチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジ（メタ）アクリレート等が挙げられる。さらには、ヘキサメチレンジイソシアネートとヒドロキシエチル（メタ）アクリレートとの反応物やトリシクロデカンジ（メタ）アクリレート、水添ジフェニルメタンジイソシアネートとヒドロキシエチル（メタ）アクリレートとの反応物、水添ジフェニルメタンジイソシアネートとヒドロキシプロピル（メタ）アクリレートとの反応物のような脂環式化合物からなるジ（メタ）アクリレート等が挙げられる。さらには、２−ヒドロキシー３−アクリロキシプロピルメタクリレートのような同一分子内にアクリル基とメタクリル基の両方を有する化合物も好適な２官能化合物例として挙げられる。特に、鉛筆硬度向上には水添ジフェニルメタンジイソシアネートとヒドロキシエチル（メタ）アクリレートとの反応物、水添ジフェニルメタンジイソシアネートとヒドロキシプロピル（メタ）アクリレートとの反応物の添加が好ましい。
【００３０】
芳香族系２官能化合物としては、ビスフェノールＡ型骨格またはビスフェノールＦ型骨格を有するジ（メタ）アクリレートやエチレンオキシド変性したビスフェノールＡ型骨格またはビスフェノールＦ型骨格を有するジ（メタ）アクリレートなどが挙げられる。さらには、プロポキシ化エトキシ化ビスフェノールＡ型骨格を有するジ（メタ）アクリレート化合物も挙げることができる。また、ジフェニルメタンジイソシアネートとヒドロキシエチル（メタ）アクリレートとの反応物やジフェニルメタンジイソシアネートとヒドロキシプロピル（メタ）アクリレートとの反応物なども挙げられる。さらには、ジビニルベンゼンのようなビニル化合物も挙げられる。
【００３１】
また、理由は明らかとなっていないが、２官能化合物の中、エポキシ樹脂と（メタ）アクリル酸との付加反応によって得られる２級水酸基を有するビスフェノールＡ型骨格またはビスフェノールＦ型骨格ジ（メタ）アクリレート化合物が、硬化性に優れ、高い表面硬度と高い伸び性を発現できることから、好ましい組成物の一つと言える。
【００３２】
２級水酸基を有するビスフェノールＡ型骨格またはビスフェノールＦ型骨格ジ（メタ）アクリレートの化合物を規定するパラメーターとしては、分子内に含有する（メタ）アクリル基量がある。分子内に含有する（メタ）アクリル基量はアクリル当量で表すことができる。ここでアクリル当量とは、（メタ）アクリル基の一官能基当たりの分子量を示す量であり、小さければ小さいほど分子内に含まれる（メタ）アクリル官能基数が多く、大きければ大きいほど分子内に含まれる（メタ）アクリル官能基数が少ないことを意味する。
【００３３】
本発明は、反射干渉色斑発生の抑制に加えて、優れた表面高硬度、且つ高屈曲性塗膜を実現することを目的とすることから、そのアクリル当量としては、２２５〜３５０が好ましい。これより小さい化合物は合成が難しく、また、これより多くなると、架橋度が低くなるため、高い表面硬度を得ることが困難となる。
【００３４】
本発明（Ａ）成分以外の多官能化合物としては、トリメチロールプロパントリ（メタ）アクリレート、トリメチロールエタントリ（メタ）アクリレート、トリメチロールプロパンのエチレンオキシド変性トリ（メタ）アクリレート、トリメチロールプロパンのプロピレンオキシド変性トリ（メタ）アクリレート、トリメチロールプロパントリ（（メタ）アクリロイルオキシプロピル）エーテル、イソシアヌル酸エチレンオキシド変性トリ（メタ）アクリレート、イソシアヌル酸プロピレンオキシド変性トリ（メタ）アクリレート、トリ（（メタ）アクリロイルオキシエチル）イソシアヌレート、プロポキシ化トリメチロールプロパントリ（メタ）アクリレート、エトキシ化グリセリントリ（メタ）アクリレート、ジトリメチロールプロパンテトラ（メタ）アクリレート及びソルビトールヘキサ（メタ）アクリレート等が挙げられる。好ましい多官能化合物としては、イソシアヌレート系トリアクリレート化合物、トリメチロールプロパントリアクリレートおよびそのエチレンオキシド変性物、グリセリントリアクリレートおよびトリアクリルアミド化合物が挙げられる。
【００３５】
本発明（Ａ）成分以外のもう一つの多官能化合物としては、ポリマー化合物の側鎖に共重合可能な官能基がペンダントとして結合した化合物を挙げることができる。かかる化合物の具体例としては、グリシジル（メタ）アクリレート共重合ポリマーと（メタ）アクリル酸との反応付加物、ヒドロキシアルキル（メタ）アクリレート共重合ポリマーと（メタ）アクリル酸または２−イソシアナート（メタ）アクリレート、１，１−ビス（（メタ）アクリロキシメチル）エチルイソシナートとの反応付加物、ポリビニルブチラール樹脂やポリビニルアセタール樹脂と２−イソシアナート（メタ）アクリレート、１，１−ビス（（メタ）アクリロキシメチル）エチルイソシナートとの反応付加物、ポリビニルアクリロイルエーテル系化合物、アクリル付加ポリカーボネートなどが挙げられる。
【００３６】
また、比較的伸びと硬度のバランスに優れた多官能化合物として、デンドリマー（メタ）アクリレートやハイパーブランチ（メタ）アクリレートを挙げることができる。
【００３７】
（Ａ）成分以外の組成物の使用に際しては、（Ａ）成分との相溶性を考慮することが必要である。とくにポリマー化合物の適用に際しては、ペンダントとして結合する官能基の反応量を実験的に決定していくことが重要である。
【００３８】
これらの内、表面硬度と伸びの観点から好ましい例としては、エトキシ化グリセリントリアクリレート、エトキシ化トリメチロールプロパントリアクリレートなどが挙げられる。
【００３９】
本発明のハードコート組成物は、必要により更に、溶剤、増感剤、密着性付与剤（シランカップリング剤等）、レベリング剤及び重合禁止剤等を含有することができる。
【００４０】
溶剤としては、グリコールエーテル（エチレングリコールモノアルキルエーテル、プロピレングリコールモノアルキルエーテル、エチレングリコールジアルキルエーテル、プロピレングリコールジアルキルエーテル、ジエチレングリコールジメチルエーテル、トリエチレングリコールジメチルエーテル等）、ケトン（アセトン、メチルエチルケトン、メチルイソブチルケトン及びシクロヘキサノン等）、エステル（エチルアセテート、ブチルアセテート、エチレングリコールアルキルエーテルアセテート、プロピレングリコールアルキルエーテルアセテート等）、芳香族炭化水素（トルエン、キシレン、メシチレン及びリモネン等）、アルコール（メタノール、エタノール、ノルマルプロパノール、イソプロパノール、ブタノール、ゲラニオール、リナロール、シトロネロール等）及びエーテル（テトラヒドロフラン、ジオキサン及び１，８−シネオール等）等が挙げられる。これらは、１種を単独で使用しても２種以上を併用してもよい。
【００４１】
本発明ハードコート組成物は無溶剤系でも調整可能であるが、良好なコーティング外観を得るためには、通常は溶剤を含有させて、ハードコート組成物の固形分を調整して用いられる。従って、溶剤の含有量は、溶剤の種類、混合溶剤においては、混合比率などによっても異なるが、ハードコート組成物の固形分として、３重量％〜９５重量％となるように調整されることが好ましい。特に、高い反射干渉色斑発生抑制が望まれる用途に関しては、５重量％〜８０重量％であることが好ましく、更に好ましくは１０重量％〜７０重量％であり、最も好ましくは、１５重量％〜６０重量％である。３重量％を下回ると、反射干渉色斑が強くなる傾向にある。また、９５重量％を超えると、コーティング斑発生による外観不良を発生しやすい。
【００４２】
活性エネルギー線重合開始剤の感度向上剤として用いられる増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。増感剤の含有量は、ハードコート組成物の固形分に対して、０〜２０重量％が好ましく、更に好ましくは１〜１５重量％、特に好ましくは５〜１０重量％である。
【００４３】
レベリング剤としては、フッ素系のレベリング剤（パーフルオロアルキルエチレンオキシド変性物等）、シリコーン系のレベリング剤（アミノポリエーテル変性シリコーン、メトキシ変性シリコーン及びポリエーテル変性シリコーン等）が挙げられる。中でも、ハードコート塗膜の印刷適性を良好に保つ目的で、アクリル変性したフッ素系レベリング剤、またはアクリル変性したシリコーン系レベリング剤が好ましく用いられる。レベリング剤の含有量は、ハードコート組成物の固形分に対して、通常１０重量％以下、添加効果及び透明性の観点から好ましくは０．０５重量％〜５重量％、更に好ましくは０．１重量％〜３重量％である。
【００４４】
重合禁止剤としては、ハイドロキノン及びメチルエーテルハイドロキノン類等が挙げられる。重合禁止剤の含有量は、ハードコート組成物の固形分に対して、０〜１重量％が好ましく、更に好ましくは０〜０．１重量％である。
【００４５】
本発明のハードコート組成物は、更に、使用目的に合わせて、無機微粒子、分散剤、消泡剤、チクソトロピー性付与剤、スリップ剤、難燃剤、帯電防止剤、酸化防止剤及び紫外線吸収剤等を含有することができる。
【００４６】
本発明の活性エネルギー線硬化型易接着層を有するポリエステルフィルム用ハードコート組成物は、前記式（１）に記載の（ａ＋ｂ＋ｃ＋ｄ＋ｅ＋ｆ）／（２ｎ＋４）で表わされるアルキレンオキシド付加量が０．２〜２であるモノ、ジ、トリ、又はテトラ−ペンタエリスリトールからなる多官能（メタ）アクリレート化合物群から選ばれる一種以上を含む多官能（メタ）アクリレート化合物（Ａ）、並びに活性エネルギー線重合開始剤（Ｂ）を添加し、必要により、溶剤その他の成分をマグネティックスターラーやディスパーサー等で混合攪拌することで得られる。混合攪拌温度は通常１０℃〜４０℃、好ましくは２０℃〜３０℃である。
【００４７】
本発明のハードコート組成物の基材への塗布方法としては、基材の形状などによって適宜、選択されるべきであるが、本発明基材がフィルムであることを考えると、代表的な方法としては、ロールコート、グラビアコート、バーコート、ダイコート、カーテンフローコート及びスプレーコート等の公知のコーティング方法、並びに平版印刷、カルトン印刷、金属印刷、オフセット印刷、スクリーン印刷及びグラビア印刷といった公知の印刷法を適用できる。また、微細液滴を連続して吐出するインクジェット方式の塗布も可能である。
【００４８】
コーティング塗膜の膜厚は、硬化後の膜厚として、通常０．５μｍ〜１０μｍである。好ましい膜厚の上限は、耐屈曲性の観点から７μｍであり、更に好ましくは５．５μｍである。また、好ましい下限は、耐スチールウール硬度、鉛筆硬度、反射干渉色斑の観点から１μｍであり、更に好ましくは２μｍである。
【００４９】
本発明のハードコート組成物を溶剤で希釈して使用する場合は、塗工後に乾燥するのが好ましい。乾燥方法としては、例えば熱風乾燥（ドライヤー等）が挙げられる。乾燥温度は、通常１０〜２００℃、塗膜の平滑性及び外観の観点から好ましい上限は１５０℃、乾燥速度の観点から好ましい下限は３０℃である。また、段階的に温度を変えることも塗布斑抑制の為に有効な方法である。
【００５０】
本発明のハードコート組成物を活性エネルギー線照射で硬化させる際のエネルギー源としては、一般的に使用されている高圧水銀灯の他、超高圧水銀灯、メタルハライドランプ及びハイパワーメタルハライドランプ、マイクロ波でガスを励起させるフュージョンランプ、高周波無電極ランプあるいは低周波無電極ランプ等が使用できる。また、ＬＥＤ光源を使用した照射装置も好適に使用できる。
【００５１】
本発明のハードコート組成物を硬化させる際のエネルギー源としては、電子線照射も有効に使用可能であり、一般的に使用されている電子線照射装置を使用することができる。電子線の照射量は、通常０．５Ｍｒａｄ〜２０Ｍｒａｄ、ハードコート組成物の硬化性及び硬化物の屈曲性及び基材の損傷を避けるとの観点から好ましくは１Ｍｒａｄ〜１５
Ｍｒａｄである。
【００５２】
本発明は、易接着層を有するポリエステルフィルム基板用ハードコート組成物およびハードコート塗膜に関するものであり、フィルム基板の片面または両面に施されたものである。
【００５３】
易接着層を有するポリエステルフィルム基板としては、ポリエチレンテレフタレート、ポリエチレンナフタレート等を挙げることができる。
【００５４】
易接着層を有するポリエステルフィルム基板の厚みは特に限定されないが、液状の組成物をコーティングするとの観点から、Role  to  Role方式が適用可能な３０μｍ〜４００μｍが好ましく、特に５０μｍ〜３００μｍが好ましい。更には、７０μｍ〜２５０μｍが好ましい。また、ハードコート組成物との密着性向上を目的とした表面に易接着層を設けた易接着フィルム基板が用いられる。
【００５５】
かかる易接着層を有するポリエステルフィルム基板にハードコート塗膜を設けた際に反射干渉色斑が発生することは、外観が劣るばかりでなく、視認性にも影響が出るため、できるだけ軽減させることが望まれている。反射干渉色斑の発生原因は、易接着層を有するポリエステルフィルム基板とハードコート塗膜との界面における光の干渉効果によるものであることは知られているが、その詳細は明らかになっていない。
【００５６】
本発明によって得られるハードコート塗膜は、基板への高密着性、および高透明性を維持し、加えて反射干渉色斑抑制に優れた高硬度、高透明性を有するものであるが、かかる性能は用途、目的によってバランスを考えて設定されるべきである。
【００５７】
ハードコート塗膜の基板への密着性としては、セロハンテープによる碁盤目試験に合格するものであれば、実用上は膜剥がれなどによる不具合が発生することがない。より密着性を高める目的でハードコート塗料の溶剤最適化などの施策が講じられる。
【００５８】
また、透明性の尺度としては濁りの程度を表すヘーズ値（％）を用いることができる。具体的にはハードコート塗膜を施すことによるヘーズ値（％）増加が５％以下であれば、透明性に関し、実用上の問題はないと言えるが、より好ましくは３％以下が望ましい。更に好ましくは１％以下が望ましい。かかる高透明性を確保するためには、相溶性の乏しい組成物添加を避けること、あるいは微量の不溶化物などをろ過等によって、予め除去しておくことが望ましい。
【００５９】
また、高硬度を実現するためには、可能な限り、活性エネルギー線の照射量を増やし、更には酸素などのラジカルトラッピングやクウェンチャーとの接触を避けることが望ましい。得られたハードコート膜の硬度に関しては、スチールウール摩耗によるヘーズゲイン（％）が１０％以下、あるいは鉛筆硬度でＦ以上であれば、実用上、好ましく使用される。
【００６０】
屈曲性に関しては、伸び率で評価することができるが、その必要性能は、使用用途、目的によって異なる。本発明はフィルム状で使用するので、ボビン巻きが可能でなければならず、そのためには３％以上、より内径の細いボビンへの巻き付けを可能とするためには５％以上であることが望ましい。また、異形状な成形品にフィルムをカバーして付与する場合には、１０％以上、とくに大きな異形状成形品においては、１５％以上の伸びが望まれる。伸びの測定方法としては、テンション測定装置を用いて、フィルムと一体化された状態で測定する方法が、実用性能との関係で好ましい。
【００６１】
以上の説明から明らかなように、本発明の活性エネルギー線硬化型易接着層を有するポリエステルフィルム用ハードコート組成物は下記（Ａ）成分および（Ｂ）成分を含有してなり、次に掲げる効果が得られる。
「（Ａ）成分：下記一般式（１）で表わされるアルキレンオキシドが付加されてなるモノ、ジ、トリ又はテトラーペンタエリスリトールからなる多官能（メタ）アクリレート化合物。
（Ｂ）成分：活性エネルギー線重合開始剤。
【００６２】
【化１】
2018109159.tif 000004
[式（１）中、Ｒ１はアルキレン基、Ｒ２は水素または（メタ）アクリロイル基から選ばれる一種であり、少なくとも各Ｒ２の三つ以上は（メタ）アクリロイル基からなり、且つａ、ｂ、ｃ、ｄ、ｅ、ｆは０〜９から選ばれる一種であり、同一であっても、異なっていてもよい。ｎは０、１，２、３から選ばれ、且つ（ａ＋ｂ＋ｃ＋ｄ＋ｅ＋ｆ）／（２ｎ＋４）が０．２〜２である。]」からなるハードコート組成物であって、易接着層を有するポリエステルフィルムへの良好な密着性を有し、且つフィルム基材の透明性を損なうことなく、反射干渉色斑発生抑制に優れた表面高硬度と高屈曲性を実現するハードコート塗膜を形成することができる。
【実施例】
【００６３】
以下、実施例により本発明を更に説明するが、本発明はこれらに限定されるものではない。以下、部は重量部を示す。
【００６４】
実施例１
下記組成からなるハードコート組成物を調整した。
ハードコート組成物は、酢酸エチル塗剤中に順次、成分を添加混合し、塗布液を作製した。
ハードコート組成物： 
酢酸エチル                                                              ３００部
エトキシ化ジ−ペンタエリスリトールヘキサアクリレート                    １００部
（新中村化学工業株式会社製Ａ−ＤＰＨ−６Ｅ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本実施例におけるジ−ペンタエリスリトールのエチレンオキシド付加量は１であった。
【００６５】
実施例２
ハードコート組成物を下記に変更したこと以外はすべて実施例１と同様にして行った。
ハードコート組成物： 
酢酸エチル                                                              ３００部
エトキシ化ジ−ペンタエリスリトールヘキサアクリレート                      ７０部
（新中村化学工業株式会社製Ａ−ＤＰＨ−６Ｅ）
ペンタエリスリトールトリアクリレート                                      ３０部
（共栄社化学社製ライトアクリレートＰＥ−３Ａ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本実施例におけるモノ、ジ−ペンタエリスリトールのエチレンオキシド付加量は０．６３であった。
【００６６】
実施例３
ハードコート組成物を下記に変更したこと以外はすべて実施例１と同様にして行った。
ハードコート組成物： 
酢酸エチル                                                              ３００部
エトキシ化ジ−ペンタエリスリトールヘキサアクリレート                      ５０部
（新中村化学工業株式会社製Ａ−ＤＰＨ−６Ｅ）
ジ−ペンタエリスリトールヘキサアクリレート                                ５０部
（共栄社化学社製ライトアクリレートＤＰＥ−６Ａ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本実施例におけるジ−ペンタエリスリトールのエチレンオキシド付加量は０．４であった。
【００６７】
実施例４
ハードコート組成物を下記に変更したこと以外はすべて実施例１と同様にして行った。
ハードコート組成物： 
酢酸エチル                                                              ３００部
エトキシ化ペンタエリスリトールテトラアクリレート                      １６．５部
（新中村化学工業株式会社製ＡＴＭ−３５Ｅ）
ジ−ペンタエリスリトールヘキサアクリレート                            ８３．５部
（共栄社化学社製ライトアクリレートＤＰＥ−６Ａ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本実施例におけるジ−ペンタエリスリトールのエチレンオキシド付加量は１．３５であった。
【００６８】
実施例５
ハードコート組成物を下記に変更したこと以外はすべて実施例１と同様にして行った。
ハードコート組成物： 
酢酸エチル                                                              ３００部
エトキシ化ジ−ペンタエリスリトールヘキサアクリレート                      ３０部
（新中村化学工業株式会社製Ａ−ＤＰＨ−６Ｅ）
ジ−ペンタエリスリトールヘキサアクリレート                                ７０部
（共栄社化学社製ライトアクリレートＤＰＥ−６Ａ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本実施例におけるエチレンオキシド付加量は０．２３であった。
【００６９】
実施例６
ハードコート組成物を下記に変更したこと以外はすべて実施例１と同様にして行った。
ハードコート組成物： 
酢酸エチル                                                              ３００部
エトキシ化ジ−ペンタエリスリトールヘキサアクリレート                      ７５部
（新中村化学工業株式会社製Ａ−ＤＰＨ−６Ｅ）
ビスフェノールＡジグリシジルエーテルアクリル酸付加物                    ８．３部
（共栄社化学社製エポキシエステル３０００Ａ）
エトキシ化グリセリントリアクリレート                                  １６．７部
（新中村化学工業株式会社製Ａ−ＧＬＹ−３Ｅ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本実施例におけるジ−ペンタエリスリトールのエチレンオキシド付加量は１であった。
【００７０】
実施例７
ハードコート組成物のエトキシ化ジ−ペンタエリスリトールヘキサアクリレートの一部を下記のアクリレートペンダントを有するブチラール樹脂に変更したこと以外はすべて実施例１と同様にして行った。
アクリレートペンダントを有するブチラール樹脂製造（ＰＶＢのアクリル変性体）：
積水化学社製ポリビニルブチラール（ＢＨ−３）２４部をシクロヘキサノン４５６部へ溶解した。溶解後、ＭＥＨＱ０．０２部、ジラウリル酸ジ-ｎ-ブチル錫０．０５部、２−イソシアナートエチルアクリレート１３．１部、シクロヘキサノン１３．１部を入れ、６０℃で４ｈ撹拌・混合して反応させて、ＰＶＢのアクリル変性体溶液（７．３４重量％）を得た。
ハードコート組成物： 
酢酸エチル                                                            ７６．６部
エトキシ化ジ−ペンタエリスリトールヘキサアクリレート                        ５部
（新中村化学工業株式会社製Ａ−ＤＰＨ−６Ｅ）
ＰＶＢのアクリル変性体溶液                                            ６８．１部
光重合開始剤                                                            ０．５部
（チバスペシャリティーケミカルズ社製イルガキュア１８４）
レベリング剤                                                          ０．０５部
（ビックケミー・ジャパン社製ＢＹＫ−ＵＶ３５３０）
なお、本実施例におけるジ−ペンタエリスリトールのエチレンオキシド付加量は１であった。
【００７１】
比較例１
ハードコート組成物を下記に変更したこと以外はすべて実施例１と同様にして行った。
ハードコート組成物：
酢酸エチル                                                              ３００部
ジ−ペンタエリスリトールヘキサアクリレート                                １００部
（共栄社化学社製ライトアクリレートＤＰＥ−６Ａ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本比較例におけるジ−ペンタエリスリトールのエチレンオキシド付加量は０であった。
【００７２】
比較例２
ハードコート組成物を下記に変更したこと以外はすべて実施例１と同様にして行った。
ハードコート組成物： 
酢酸エチル                                                              ３００部
エトキシ化ジ−ペンタエリスリトールヘキサアクリレート                      ２０部
（新中村化学工業株式会社製Ａ−ＤＰＨ−６Ｅ）
ジ−ペンタエリスリトールヘキサアクリレート                                ８０部
（共栄社化学社製ライトアクリレートＤＰＥ−６Ａ）
光重合開始剤                                                                ５部
（チバスペシャリティーケミカルズ社製イルガキュア１８４）
レベリング剤                                                            ０．５部
（ビックケミー・ジャパン社製ＢＹＫ−ＵＶ３５３０）
なお、本比較例におけるエチレンオキシド付加量は０．１５であった。
【００７３】
[硬化塗膜の性能評価]
実施例１〜実施例７および比較例１〜比較例２で得たハードコート組成物を表１中に記載のワイヤーバーを用いて、易接着層を有するポリエチレンテレフタレートフィルム（東レ株式会社製、Ｕ４０、１２５μｍ厚さ）の片面に硬化後の厚みが３μｍとなるように塗布し、９０℃で１分間乾燥して、溶剤を除去したのち、高圧水銀灯照射装置（ＨＣ−６６、セン特殊光源社製）を用いて紫外線を照射し、硬化させた。照射露光量は２４００ｍＪ／ｃｍ２で行った。得られた硬化後のハードコート膜については以下の方法で性能評価を行い、結果を表１に示す。
【００７４】
（スチールウール硬度）
高分子論文集、６７、ｐ７６（２０１０）に記載の方法に準拠して、摩耗後のヘーズゲイン（％）を測定した。
【００７５】
（鉛筆硬度）
JIS K5600-5-4に準拠し、鉛筆硬度を測定した。
【００７６】
（屈曲性）
得られたハードコート膜を有するポリエステルフィルムを２０ｍｍ（フィルム幅方向）×１００ｍｍ（フィルム長手方向）の面積に切り出し、試料フィルムを作成し、テンシロン万能材料試験機（株式会社オリエンテック、ＲＴＣ−１２５０Ａ）を用い、室温にて引き伸ばした際の塗膜にクラックが発生するまでの伸び率を測定して、屈曲性とした。
【００７７】
（密着性）
JIS K5400に準拠し、碁盤目セロハン粘着テープ剥離試験により密着性を評価した。
【００７８】
（透過率及びヘーズ）
JIS K7361 およびJIS K7136に準拠し、色彩・濁度測定装置（COH-400、日本電色工業社製）を用いて、透過率（％）及びヘーズ（％）を測定した。
【００７９】
（反射干渉色斑）
得られたハードコート膜を有するポリエチレンテレフタレートフィルムを１０ｃｍ（フィルム幅方向）×１５ｃｍ（フィルム長手方向）の面積に切り出し、試料フィルムを作成した。得られた試料フィルムの反対側に、黒色光沢テープ（日東電工社製、ビニルテープＮｏ２１；黒）を貼り合わせた。この試料フィルムのハードコート面を上面にして、３波長形昼白色（SUNSONIC、FPL27EX-N）を光源として、斜め上から目視で、もっとも反射が強く見える位置関係（光源から距離４０ｃｍ〜６０ｃｍ、フィルム面の垂線に対して、１５〜４５°の角度）で観察した。判定は以下に従って行った。
○：ほとんど虹彩状色彩が見られない
△：わずかに虹彩状色彩が観察される
×：はっきりとした虹彩状色彩が観察される
易接着ポリエチレンテレフタレートフィルムは〇〜△レベルであった。
【００８０】
【表１】
2018109159.tif 000005
実施例８
実施例３のプラスチック基板である易接着ポリエチレンテレフタレートフィルム（東レ株式会社製、Ｕ４０、１２５μｍ厚さ）を易接着ポリエチレンナフタレート（帝人デュポンフィルム株式会社製、Ｑ５１ＤＷ、２５μｍ厚さ）に変更する以外は全て同様に行った。
得られた硬化後のハードコート膜は、鉛筆硬度がＨ、密着性が９７/１００と良好であり、またヘーズゲイン（％）が２．２％と良好であった。
【産業上の利用可能性】
【００８１】
本発明の活性エネルギー線硬化型層を有するフィルム用ハードコート組成物は紫外線照射および電子線照射などの活性エネルギー線照射によって硬化可能なことから、生産性に優れた材料であると言える。また、得られたハードコート塗膜は、耐スチールウール硬度と鉛筆硬度の両特性に優れた高い表面硬度を有し、且つ伸びが大きいことから耐屈曲性に優れたコーティング膜を得るのに適している。とくに、本発明ハードコート組成物によって得られるハードコート塗膜は、高密着性、高透明性に加えて、反射干渉色斑が無い、あるいは少なくとも少ない良好な外観を有する塗膜を得ることが可能となり、光学用途に好適な材料と言える。